(57)【要約】【課題】  引き出し等の中の収容物を出し入れする際に、その衝撃によって中の収容物が移動することを低減するとともに、汚れが付着した場合でも簡単に拭き取ることができ、更に、キッチンの引き出し用底板等に要求される艶なしにも適用できるトップコート用活性エネルギー線硬化性組成物と、これを塗布した部材を提供するものである。【解決手段】  基材１に接着剤２を塗布し、その上に化粧層３として化粧紙を貼り合わせた後、数平均分子量が２０００〜１５０００で活性エネルギー線硬化性不飽和基の固形分濃度が０．５〜２．０モル／ｋｇであるアクリレート系オリゴマーを４０．０〜６０．０質量％、反応性希釈剤として単官能モノマーを３０．０〜５０．０質量％、アミン変性オリゴマー若しくはモノマーを１．０〜３０．０質量％含有するトップコート用活性エネルギー線硬化性組成物４を塗布して硬化させ、部材５を得る。【選択図】  図１
2006169426.tif 000002
【特許請求の範囲】
【請求項１】
数平均分子量が２０００〜１５０００であり、活性エネルギー線硬化性不飽和基の固形分濃度が０．５〜２．０モル／ｋｇであるアクリレート系オリゴマーを４０．０〜６０．０質量％、反応性希釈剤として単官能モノマーを３０．０〜５０．０質量％、アミン変性オリゴマー若しくはモノマーを１．０〜３０．０質量％含有することを特徴とするトップコート用活性エネルギー線硬化性組成物。
【請求項２】
更に体質顔料を１．０〜１０．０質量％含有する請求項１に記載のトップコート用活性エネルギー線硬化性組成物。
【請求項３】
請求項１又は２に記載のトップコート用活性エネルギー線硬化性組成物を最外層に塗布して硬化させた部材であって、該トップコート用活性エネルギー線硬化性組成物の硬化塗膜の厚さが１０〜１５０μｍであることを特徴とする部材。
【発明の詳細な説明】
【技術分野】
【０００１】
本発明は、キッチンの引き出し等に使用されるトップコート用組成物及びこの硬化膜を形成した基材に関し、さらに詳細には、油汚れや調味料等の汚れが付着しても簡単に汚れを拭き取ることができ、かつ、引き出しの開閉時にもその内部の収容物が滑って移動することを低減できるトップコート用活性エネルギー線硬化性組成物及びこの硬化膜を形成した部材に関する。
【背景技術】
【０００２】
一般に、キッチン等で使用される引き出しには、例えば鍋、やかん等の調理具や食器等、あるいは醤油、オイル、ソース等の調味料等が収容されている。そして、必要な時に引き出しを開閉することにより、その中の収容物を出し入れすることになるが、この際、開閉の衝撃により調理具が移動して傷ついたり、食器等が移動して乱雑になったり、又は欠けてしまったり、あるいは調味料が転倒して引き出し内を汚すことがしばしばある。
【０００３】
このようなことから、市販されている滑り防止マット等を使用することもあるが、一般的にゴム質系の発泡材であることから、滑り防止には効果があるものの、調味料等が染み込むと簡単に洗い流すことが困難であり、また、引き出し自体も一般的に木質系の板材であることから、このような滑り防止マットから引き出しへと流出した調味料は直接引き出しの露出部分に染み込んで汚れが落ちにくいという問題がある。さらに、染み込んだ調味料等をよく拭き取ることができない場合、次第に汚れ部分にカビ等の発生を生じることもあり、衛生上の問題も生じる。
【０００４】
こうしたことから、引き出し自体に滑り防止加工を施し、かつ、調味料等の汚れが付着した場合であっても簡便に拭き取れる機能が要求されている。そのため、例えば、引き出し内部を塗装したり、樹脂でコーティングすることも考えられるが、滑り性の低減と汚れ拭き取り容易性との両機能を満足することは困難であった。
【０００５】
また、キッチンの引き出し用底板のように、表面に艶があると鍋ややかんの出し入れ時に傷が付いて目立ってしまうため、一般的には艶なし仕様のものが要求されるが、上記したような滑り性の低減と汚れ拭き取り容易性に加え、この艶なしの要求特性も同時に満足することは困難であった。
【０００６】
一方、用途としては異なるが、シリコーン変性活性エネルギー線硬化性化合物とゴム弾性を有する架橋ポリマー微粒子を含有した木質材用塗料組成物を木質材表面に形成させて油汚れを拭き取り易くしたものがある（例えば、特許文献１参照）。
【０００７】
この特許文献１によれば、建築物の内装に用いられる床材などの木質材に前記木質材用塗料組成物を塗布することにより、クレヨンや油性フェルトペン等の油汚れに対する耐汚染性を長期間に亘って持続させるとともに、転倒の危険性を低減させるものである。
【０００８】
しかしながら、上記したように特許文献１による木質材では、主として床等に対するものであり、表面の摩擦係数が大きすぎると人がつまずいて転倒する危険があるため、転倒の危険性を防止する観点からは、摩擦係数をある程度小さくするような組成物の配合とする必要があった。
【０００９】
ところが、キッチンの引き出し用底板へ適用させて収容物が移動しないようにするために、上記組成物の配合を変えて摩擦係数を大きくすることは可能であるが、単に配合を変えただけでは油等の汚れが付着し易くなったり、付着した汚れが簡単に拭き取れないという問題がある。
【特許文献１】特開２００３−２１３２１１号公報（特許請求の範囲、段落〔０００５〕〜〔０００７〕）
【発明の開示】
【発明が解決しようとする課題】
【００１０】
本発明が解決しようとする課題は、引き出し等の中の収容物を出し入れする際に、その衝撃によって中の収容物が移動することを低減するように、静摩擦係数が０．１５〜０．４０の範囲、好ましくは０．２０〜０．４０の範囲にするとともに、汚れが付着した場合でも簡単に拭き取ることができ、更に、キッチンの引き出し用底板等に要求される艶なし仕様にも適用できる組成物及びこの硬化膜を形成した基材を提供することにある。
【課題を解決するための手段】
【００１１】
本発明者らは、鋭意検討した結果、トップコート用活性エネルギー線硬化性組成物として、不飽和基濃度が低く数平均分子量が比較的大きいアクリレート系オリゴマーと単官能モノマーとアミン変性オリゴマー若しくはモノマーとを所定の含有量で組み合わせることで上記課題を解決でき、さらに体質顔料を併用することにより、所望の特性が更に向上することを見出し、本発明を完成するに至った。
【００１２】
すなわち、本発明は、数平均分子量が２０００〜１５０００であり、活性エネルギー線硬化性不飽和基の固形分濃度が０．５〜２．０モル／ｋｇであるアクリレート系オリゴマーを４０．０〜６０．０質量％、反応性希釈剤として単官能モノマーを３０．０〜５０．０質量％、アミン変性オリゴマー若しくはモノマーを１．０〜３０．０質量％含有することを特徴とするトップコート用活性エネルギー線硬化性組成物を提供するものである。
【００１３】
また、本発明は、上記したトップコート用活性エネルギー線硬化性組成物を最外層に塗布して硬化させた部材であって、該トップコート用活性エネルギー線硬化性組成物の硬化塗膜の厚さが１０〜１５０μｍであることを特徴とする部材を提供するものである。
【発明の効果】
【００１４】
本発明によるトップコート用活性エネルギー線硬化性組成物を塗布して硬化膜を形成した基材を、例えばキッチン等の引き出しに使用することにより、引き出しの開閉時にも、静摩擦係数が０．１５〜０．４０の範囲、好ましくは０．２０〜０．４０の範囲となる硬化膜がトップコートとして設けられているため、引き出し内の収容物が移動し難く、また、醤油、ソース、オイル等の調味料が付着しても簡単に拭き取ることができる。更に、キッチンの引き出し用底板に求められる艶なしの要求特性も十分に満足する基材として提供することができる。
【発明を実施するための最良の形態】
【００１５】
以下、図面を参照しながら、本発明を詳細に説明する。図１は、基材１に接着剤２を塗布し、その上に化粧層３として化粧紙を貼り合わせた後、本発明によるトップコート用活性エネルギー線硬化性組成物４を塗布し、活性エネルギー線により硬化させた状態を示す部材５の模式断面図である。
【００１６】
また、図２は、他の実施形態であり、基材１に化粧層３としてウレタン塗料を塗布して乾燥させた後、本発明によるトップコート用活性エネルギー線硬化性組成物４を塗布し、活性エネルギー線により硬化させた状態を示す部材５の模式断面図である。
【００１７】
基材１は、例えば、キッチンや収納の引き出しの底板用の場合には、木質系のパーティクルボード、無垢材、合板、不燃用基材等の種々の建材に使用される材質のものが使用できる。また、滑り性低減と汚れ拭き取り容易性の要求される箇所に簡便に置ける別置きタイプのシート材等に適用させる場合には、プラスチックフィルム、プラスチックシート、ゴムシート等の基材１に、本発明のトップコート用活性エネルギー線硬化性組成物４を塗工し、活性エネルギー線により硬化させた部材５を得ることもできる。
【００１８】
また、化粧層３としては、上記したような各種の基材１の種類に応じて、化粧紙や塗装、印刷等を適宜選択することができる。
【００１９】
本発明に使用するアクリレート系オリゴマーとして、ウレタン系オリゴマー、エポキシ系オリゴマー、ポリエステル系オリゴマー、ポリエーテル系オリゴマー等が挙げられるが、数平均分子量が２０００〜１５０００であり、活性エネルギー線硬化性不飽和基の固形分濃度が０．５〜２．０モル／ｋｇであることが必要であり、より好ましくは、数平均分子量が、２５００〜５０００であり、活性エネルギー線硬化性不飽和基の固形分濃度が０．７〜１．５モル／ｋｇである。
【００２０】
数平均分子量が２０００未満の場合や不飽和基濃度が２．０モル／ｋｇを越える場合には、耐ブロッキング性は良いが、滑り防止性が不十分となる傾向があり、また、数平均分子量が１５０００を越える場合や不飽和基濃度が０．５モル／ｋｇを下回る場合には、滑り防止性を満たすとしても、表面硬度が低く、耐ブロッキング性が低下する傾向にあるからである。
【００２１】
上記したオリゴマーの中では、ウレタンアクリレート系オリゴマーが、硬化性、滑り防止性のバランスの点で特に好ましい。ウレタンアクリレート系オリゴマーとしては、イソシアネート類とポリオール類とヒドロキシアクリレート類とを反応させ、アクリロイル基（ＣＨ＝ＣＨＣＯ−）とウレタン結合（−ＮＨ−ＣＯＯ−）を有する重合体である。
【００２２】
イソシアネート類としては、具体的にはヘキサメチレンジイソシアネート（ＨＤＩ）、イソホロンジイソシアネート（ＩＰＤＩ）、シクロヘキシルジイソシアネート（ＨＭＤＩ）、トリメチルヘキサメチレンジイソシアネート（ＴＭＨＭＤＩ）、トリレンジイソシアネート（ＴＤＩ）、４，４−ジフェニルジイソシアネート（ＭＤＩ）、キシレンジイソシアネート（ＸＤＩ）などが挙げられ、好ましくは、ＴＤＩ、ＩＰＤＩである。
【００２３】
ポリオール類としては、ポリエステルポリオール、ポリエーテルポリオール、ポリエステルポリエーテルポリオール、ポリカーボネートポリオール、ポリブタジエンポリオール、ポリオレフィンポリオール樹脂からなる群から選ばれたポリオール樹脂、あるいはその他のポリオールが挙げられる。
【００２４】
その他のポリオールの具体的な例としては、ジオール成分又は、それと同等な効果を持つ化合物として、エチレングリコール、ジエチレングリコール、トリエチレングリコール、プロピレングリコール、２−メチル−１,３−プロパンジオール、ジプロピレングリコール、１,３−ブチレングリコール、１,４−ブチレングリコール、ネオペンチルグリコール、１,６ヘキサンジオール、３−メチルー１,５−ペンタンジオール、２−エチルー１,３−ヘキサンジオール、２−ブチル−２エチル−１,３−プロパンジオール、シクロヘキサン−１,４−ジメタノール、スピログリコール類、モノグリシジルエーテル類、モノエポキサイド類を挙げることができる。
【００２５】
さらに、３価以上のポリオール成分として、グリセリン、トリメチロールエタン、トリメチロールプロパン、ペンタエリスリトール等の多価アルコール類又は同等の効果を持つ化合物を挙げることができる。また、ポリブタジエンポリオール、ポリペンタジエンポリオール、あるいはエポキシ樹脂等をアルコール成分又はその同等な効果を持つ成分として挙げることができる。
【００２６】
ヒドロキシアクリレート類としては、２−ヒドロキシエチル（メタ）アクリレート、２−ヒドロキシプロピル（メタ）アクリレート、ヒドロキシブチル（メタ）アクリレート等のモノヒドロキシモノ（メタ）アクリレートあるいはグリセリンジ（メタ）アクリレート、ビスコート２１４ＨＰ（大阪有機（株）社製）の如きモノヒドロキシジ（メタ）アクリレート、ペンタエリスリトールトリアクリレート等のモノヒドロキシトリアクリレート、グリセリンモノ（メタ）アクリレート等のジヒドロキシモノ（メタ）アクリレート、及びこれらにエチレンオキサイド、プロピレンオキサイド、テトラヒドロフランを付加重合した化合物或いはεカプロラクトン等を付加重合した化合物が挙げられる。
【００２７】
本発明のトップコート用活性エネルギー線硬化性組成物は、滑り防止性、耐ブロッキング性、汚れ拭き取り性等を満足するために、アクリレート系オリゴマーと共に反応性希釈剤とアミン変性オリゴマー若しくはモノマーを併用することが重要となる。
【００２８】
本発明のトップコート用活性エネルギー線硬化性組成物に用いるアクリレート系オリゴマーの含有率は、４０．０質量％以上であることが必要であり、かつ、活性エネルギー線による硬化性や硬化膜の靱性の点からは６０．０質量％以下であることが必要であり、４５．０〜５５．０質量％の範囲がより好ましい。
【００２９】
反応性希釈剤としては、単官能モノマー全般が挙げられ、好ましくはアクリロイルモルホリン、トリエチレングリコールジビニルエーテル、テトラヒドロフルフリルアクリレート、２−フェノキシエチルアクリレート、Ｎ−ビニルホルムアミド、イソボルニルアクリレート、フェノキシジエチレングリコールアクリレート、エトキシジエチレングリコールアクリレート等である。
【００３０】
反応性希釈剤としての単官能モノマーの含有率は、活性エネルギー線による硬化性や硬化膜の靱性の点からは３０．０質量％以上であることが必要であり、かつ、適正な粘度となるようにして表面性を良好にすると共に作業性を向上させる点からは５０．０質量％以下であることが必要であり、３５．０〜４５．０質量％がより好ましい。
【００３１】
なお、この単官能モノマーの他に、反応性希釈剤としてさらに２官能モノマーを０〜１０．０質量％の範囲で併用して耐滑り性を向上させることができるが、多官能モノマーを併用した場合には硬化膜の耐滑り性が低下する。
【００３２】
アミン変性オリゴマー若しくはモノマーとしては、アミノ基が付加されたオリゴマーやモノマーであり、アミノアクリレートモノマー、アミノメタクリレートモノマー、アミン変性ポリエーテルアクリレート等を挙げることができる。
【００３３】
アミン変性オリゴマー若しくはモノマーの含有率は、汚れ拭き取り性の点からは１．０質量％以上であることが必要であり、かつ、耐滑り性や艶消し性（マット度）の点からは３０．０質量％以下であることが必要であり、５．０〜２０．０質量％がより好ましい。
【００３４】
このアミン変性オリゴマー若しくはモノマーは、このように比較的少量であっても硬化塗膜の表面近傍の硬化性や汚れ拭き取り性に対して顕著な効果が得られる。
【００３５】
各成分の組成比としては上述した範囲であるが、例えば、アクリレート系オリゴマーを４０．０質量％、反応性希釈剤としての単官能モノマーを３０．０質量％、アミン変性オリゴマー若しくはモノマーを３０．０質量％とすることでも良く、また、アクリレート系オリゴマーを６０．０質量％、反応性希釈剤としての単官能モノマーを３０．０質量％、アミン変性オリゴマー若しくはモノマーを５．０質量％とし、他の成分を５．０質量％とすることでも良い。
【００３６】
また、艶消しのために、アクリレート系オリゴマーと反応性希釈剤としての単官能モノマーとアミン変性オリゴマー若しくはモノマーの必須成分の他に、体質顔料を１．０〜１０．０質量％含有するようにすることが好ましい。なお、この体質顔料を含有させる場合でも、上述したように各成分の組成比の範囲内で適宜選択して使用することになる。
【００３７】
本発明のトップコート用活性エネルギー線硬化性組成物は、従来公知のロールコーター、ナイフコーター、フローコーター等の方式が適用でき、そのコーターの種類や塗工条件等に対応するため、分散剤、消泡剤、レベリング剤、ワックス、抗菌剤、防黴剤、重合開始剤、重合禁止剤、有機溶剤等の添加剤を必要に応じて併用することができる。
【００３８】
上述した本発明のトップコート用活性エネルギー線硬化性組成物を、硬化時において１０〜１５０μｍとなるように上に塗工するより、静摩擦係数が０．１５〜０．４０の範囲となるため、滑り性を十分に低減できるとともに、良好な汚れ拭き取り性の特性も満足する基材を得ることができる。
【実施例】
【００３９】
以下、本発明を実施例、比較例により、更に詳細に説明する。
（実施例１）
厚さ１．５ｍｍ、長さ６０ｃｍ、幅３０ｃｍのパーティクルボードの片面に、酢酸ビニル系接着剤により、ベージュ色で無地の厚さ３０μｍのリコータブル化粧紙（３０ｇ強化紙）を貼り合わせ、他の面に通常の化粧紙（３０ｇ強化紙）を貼り合わせたものを用意した。なお、両面に化粧紙を貼っているのは、基材の反り防止のためである。
【００４０】
トップコート用活性エネルギー線硬化性組成物は以下の組成比とした。
数平均分子量５０００、活性エネルギー線硬化性不飽和基の固形分濃度１．０モル／ｋｇのウレタンアクリレート（アクリレート系オリゴマー）：４８．７質量％、エトキシジエチレングリコールアクリレート（反応性希釈剤の単官能モノマー）：２７．５質量％、フェノキシジエチレングリコールアクリレート（反応性希釈剤の単官能モノマー）：５．５質量％、エチレンオキサイド変性ビスフェノールＡジアクリレート（２官能モノマー）：５．５質量％、アミン変性ポリエーテルアクリレート（アミン変性オリゴマー）：１０．０質量％、ベンゾフェノン（重合開始剤）：１．４質量％、１−ヒドロキシシクロヘキシルフェニルケトン（重合開始剤）：１．４質量％
【００４１】
なお、このトップコート用活性エネルギー線硬化性組成物は、４０°Ｃにおける粘度がイワタカップ５０ｓｅｃ（２００ＭＰａ・ｓ）で、透明である。
【００４２】
上記基材をラインスピード４０ｍ／ｍｉｎで搬送しながら、４０°Ｃに加温された上記紫外線硬化型樹脂を、ナチュラルロールコーターにより２２ｇ／ｍ２ （約２５μｍ）となるように、リコータブル化粧紙上に塗布した。
【００４３】
その後、直ちに照射強度１００ｍＷ／ｃｍ２ のＵＶランプ（高圧水銀灯）で積算光量２００ｍＪ／ｃｍ２ となるように紫外線を照射して、紫外線硬化型樹脂を硬化させ、試験用部材１を得た。
【００４４】
（実施例２）
トップコート用活性エネルギー線硬化性組成物を以下の組成比とした以外は、実施例１と同様にして、試験用部材２を得た。
数平均分子量５０００、活性エネルギー線硬化性不飽和基の固形分濃度１．０モル／ｋｇのウレタンアクリレート（アクリレート系オリゴマー）：４４．０質量％、エトキシジエチレングリコールアクリレート（反応性希釈剤の単官能モノマー）：２７．５質量％、フェノキシジエチレングリコールアクリレート（反応性希釈剤の単官能モノマー）：５．５質量％、エチレンオキサイド変性ビスフェノールＡジアクリレート（２官能モノマー）：５．５質量％、アミン変性ポリエーテルアクリレート（アミン変性オリゴマー）：１０．０質量％、ベントナイトクレー（体質顔料）：４．７質量％、ベンゾフェノン（重合開始剤）：１．４質量％、１−ヒドロキシシクロヘキシルフェニルケトン（重合開始剤）：１．４質量％
【００４５】
（比較例１）
トップコート用活性エネルギー線硬化性組成物を以下の組成比とした以外は、実施例１と同様にして、試験用部材３を得た。
数平均分子量５０００、活性エネルギー線硬化性不飽和基の固形分濃度１．０モル／ｋｇのウレタンアクリレート（アクリレート系オリゴマー）：５４．０質量％、エトキシジエチレングリコールアクリレート（反応性希釈剤の単官能モノマー）：２７．５質量％、フェノキシジエチレングリコールアクリレート（反応性希釈剤の単官能モノマー）：５．５質量％、エチレンオキサイド変性ビスフェノールＡジアクリレート（２官能モノマー）：５．５質量％、ベントナイトクレー（体質顔料）：４．７質量％、ベンゾフェノン（重合開始剤）：１．４質量％、１−ヒドロキシシクロヘキシルフェニルケトン（重合開始剤）：１．４質量％
【００４６】
（比較例２）
トップコート用活性エネルギー線硬化性組成物を以下の組成比とした以外は、実施例１と同様にして、試験用部材４を得た。
数平均分子量５０００、活性エネルギー線硬化性不飽和基の固形分濃度１．０モル／ｋｇのウレタンアクリレート（アクリレート系オリゴマー）：２０．０質量％、エトキシジエチレングリコールアクリレート（反応性希釈剤の単官能モノマー）：２７．５質量％、フェノキシジエチレングリコールアクリレート（反応性希釈剤の単官能モノマー）：２９．５質量％、エチレンオキサイド変性ビスフェノールＡジアクリレート（２官能モノマー）：５．５質量％、アミン変性ポリエーテルアクリレート（アミン変性オリゴマー）：１０．０質量％、ベントナイトクレー（体質顔料）：４．７質量％、ベンゾフェノン（重合開始剤）：１．４質量％、１−ヒドロキシシクロヘキシルフェニルケトン（重合開始剤）：１．４質量％
【００４７】
（比較例３）
実施例１の基材と同様の基材上に、ポリスチレン製の表面凹凸タイプの押し出し成型品の引き出し用滑り止めマット（ＡＧＯ  ＦＯＲＭ社製）を敷いて、試験用部材５とした。なお、本製品はグレー色のものである。
【００４８】
（比較例４）
厚さ１．５ｍｍの一般的なキッチン引き出し用低圧メラミン化粧板（ＥＧＧＥＲ社製）を長さ６０ｃｍ、幅３０ｃｍに加工して、試験用部材６とした。
【００４９】
（部材の評価）
静摩擦係数はトライボギア  タイプ１０（ＨＥＩＤＯＮ社製）の試験器を使用した。具体的には、傾斜台に試験用部材を載置し、その上に３５ｍｍ×７５ｍｍ、２００ｇの真ちゅう製クロムメッキの重りを置いて傾斜させていったときの、滑り落ち始める角度から算出した。
【００５０】
また、各板材の表面の艶は、グロスチェッカーＩＧ−３３０（ＨＯＲＩＢＡ社製）を使用して評価した。なお、目視で艶の有無を見た場合に、おおよそ、グロス値が８０％以上を艶有り、４０〜８０％を半艶、４０％以下を艶無しとすることができるので、これを評価基準とした。
【００５１】
また、拭き取り試験は、各種の調味料、洗剤等を滴下又は付着させて、乾燥した布で拭き取った後、更にエタノールを染み込ませた布で拭き取り、目視にて評価した。これらの測定結果を表１にまとめて示す。なお、一般的にコーヒーのシミが一番拭き取り難いものとされている。
【００５２】
【表１】
2006169426.tif 000003
【００５３】
以上の結果から、本発明によるトップコート用活性エネルギー線硬化性組成物を塗布した部材であれば、０．１５〜０．４０の範囲で十分な静摩擦係数を有しているので、キッチン等の引き出しを開閉しても調理具等が移動することもなく、また、調味料も転倒するおそれが低減できる。
【００５４】
また、各種調味料等の汚れが付着しても簡単に拭き取ることができ、拭き取り後のシミも実用上問題がない範囲であることが分かる。さらに、キッチン等の引き出し用底板に要求される艶なし特性に対しても、実用上満足できる範囲である。
【００５５】
これに対して、部材５の市販品のマットでは、滑り性に関しては十分であるものの、グレー色であるにもかかわらず、調味料の拭き取り後のシミはかなり目立つものである。また、部材６の一般に使用されている低圧メラミン化粧板は、調味料の拭き取り後のシミはほとんどなく良好ではあるものの、引き出しの開閉を行うと簡単に調理具は移動してしまう。
【図面の簡単な説明】
【００５６】
【図１】本発明による部材の一実施形態を示す模式断面図。
【図２】本発明による部材の他の実施形態を示す模式断面図。
【符号の説明】
【００５７】
１  基材
２  接着剤
３  化粧層
４  トップコート用活性エネルギー線硬化性組成物
５  部材
【図１】
2006169426.tif 000004
【図２】
2006169426.tif 000005